(57)【要約】【課題】本発明は白蟻忌避用の木材処理方法に関し、人体に有害な物質を使用しないにもかかわらず完全な防蟻効果を得ることを目的とする。【解決手段】木材を所定期間にわたり所定濃度の塩化ナトリウム水溶液中に浸漬することにより素材内部の奥深い部位までに塩化ナトリウムを浸透させ、その後素材を塩化ナトリウム水溶液より取出し乾燥する。素材の内部に含浸された塩化ナトリウムは白蟻を忌避せしめることができる。そして、有機リンのような有害物質を使用せず、環境汚染や薬害の恐れがなくまた防除コストを低減することができる。【特許請求の範囲】
【請求項１】
表面より内部の奥深い部位までの領域に塩化ナトリウムの含浸層を具備した白蟻忌避用加工木材。
【請求項２】
木材を所定期間にわたり所定濃度の塩化ナトリウム水溶液中に浸漬することにより素材内部に塩化ナトリウムを浸透させ、その後素材を塩化ナトリウム水溶液より取出し、乾燥することよりなることを特徴とする白蟻忌避用木材処理方法。
【請求項３】
請求項２に記載の発明において、内部に塩化ナトリウムを浸透・乾燥させた後の素材の表面に含浸性の塗装を施すことを特徴とする白蟻忌避用木材処理方法。
【発明の詳細な説明】
【０００１】
【発明の属する技術分野】
この発明は人体に有害な物質を使用しない白蟻忌避用加工木材及び木材処理方法に関するものである。
【０００２】
【従来の技術】
白蟻防除のための木材の処理方法としては木材の表面に白蟻駆除用の薬品を含浸させることが行われていた。白蟻駆除用の薬品としては各種のものが知られているが、代表的なものとしては有機リン系や有機フッ素系やホルマリン系の殺虫剤があり、いずれの薬品も白蟻を殺傷することにより木材への白蟻の侵入を防止し、これにより白蟻からの木材の防衛を意図したものであった（特許文献１参照）。
【０００３】
【特許文献１】特公昭６０−１８５２１号公報
【発明が解決しようとする課題】
特許文献１に記載の方法においては進入してくる白蟻に対して有機リン系等の殺虫剤を木材の表面に含浸させることにより、白蟻を死滅させることにより白蟻の駆除を行う思想のものである。しかしながら、有効な駆除を行うためには殺虫剤として相当に強力なものを使用する必要があり、駆除作業を行う者のみならず駆除処理を受けた木材の加工を行う者に対する薬害の恐れがあった。駆除作業を行うものは殺虫剤の害を承知していることから事前に十分な注意をもって作業を行うであろうが、木材の加工業者はそれほどの注意をはらわないことがむしろ普通であり、例えば、駆除処理を受けた木材を工具により切断若しくは成形する、といったごく通常に予想される作業にあっても切り粉の吸い込みなどにより薬害を受けることが多いにありえた。また、従来のものでは表面のみの処理であり含浸層が薄いため白蟻に同じ個所の攻撃を受け、含浸層を破られると内部に侵攻を受けてしまうため、万全な防蟻効果が得られない問題点があった。
【０００４】
この発明は以上の問題点に鑑みなされたものであり、白蟻を死滅させるというよりは白蟻を近づけない、という発想の転換により白蟻に対する木材の防御を狙ったものである。白蟻の忌避物質としては従来より知られてはいたものはあったが高価であったり効果が十分でなかった。他方、発明者らの鋭意検討の結果、白蟻の忌避物質として塩化ナトリウム（食塩）が極めて有効であることを発見し、本発明に到ったものである。
【０００５】
【課題を解決するための手段】
請求項１に記載の発明によれば、表面より内部の奥深い部位までの領域に塩化ナトリウムの含浸層を具備した白蟻忌避用加工木材が提供される。
【０００６】
請求項２に記載の発明によれば、木材を所定期間にわたり所定濃度の塩化ナトリウム水溶液中に浸漬することにより素材内部に塩化ナトリウムを浸透させ、その後素材を塩化ナトリウム水溶液より取出し、乾燥することよりなることを特徴とする白蟻忌避用木材処理方法が提供される。
【０００７】
請求項１及び請求項２の作用・効果を説明すると、本出願人の長年の研究の結果の発見によるものであるが食塩は白蟻の忌避作用があり、所定濃度の食塩の部位には白蟻は決して近づかない。そのため、木材の内部への塩化ナトリウムの含浸により白蟻を忌避せしめることができる。そして、有機リンのような有害物質を使用せず、環境汚染や薬害の恐れが全くない。また、素材の内部に至るまで塩化ナトリウムを浸透させることにより従来の表面含浸のものと違って、奥深くまで浸透されており表面の防蟻層を破られただけで内部に侵攻を受けることがないから、長期にわたって防蟻効果を維持することができる。
【０００８】
請求項３に記載の発明によれば、請求項２に記載の発明において、内部に塩化ナトリウムを浸透・乾燥させた後の素材の表面に含浸性の塗装を施すことを特徴とする白蟻忌避用木材処理方法が提供される。
【０００９】
請求項３の発明の作用・効果を説明すると、表面塗装により塩化ナトリウムの溶出を防止し、より長時間の白蟻忌避効果を実現することができる。
【００１０】
【発明の実施の形態】
この発明によれば、木材は塩化ナトリウム水溶液中に浸漬される。塩化ナトリウム水溶液の濃度としては７〜２０％程度、浸漬時間は塩化ナトリウム水溶液の濃度によるが１日〜２週間とし、素材の内部の奥深くまで、好ましくは素材の内部全体に塩化ナトリウムを浸透せしめる。塩化ナトリウム水溶液への浸漬後に木材は塩化ナトリウム水溶液より取出され、自然乾燥若しくは熱風乾燥装置等により強制乾燥される。これにより、素材の内部の奥深くまで若しくは内部の全体に塩化ナトリウムを浸透せしめた加工木材を得ることができる。木材に対する塩化ナトリウムの含浸量としては５〜２５重量％が好ましい。
【００１１】
塩化ナトリウムとしては食塩として市場の流通下におかれているもので充分であり、特別に高純度のものはこの発明にあっては必要としない。塩化ナトリウムの代りに塩化カリウムのようなアルカリ土類金属の塩化物若しくはその他の金属塩を使用しても同等な効果を発揮しうると思われるが、コスト的にみて塩化ナトリウム以外のアルカリ土類金属の使用は想定し難い。
【００１２】
木材に塩化ナトリウムを所定時間浸漬された後は木材の内部の奥深い部位に至るまで塩化ナトリウムが浸透せしめられ、木材内部の塩化ナトリウムにより白蟻を長期間に亘り忌避しうる。そして、白蟻の忌避効果を万全とするため木材の表面に塗装することができる。塗料としては木材に内部への浸透性を具備するものが好ましく、浸透性塗料として適当な油性若しくは水性のものを採用することができる。塗装処理方法としては塗工してもよいが塗液に１〜５分といった時間浸漬することができる。塗液への浸漬により木材に塗料を満遍なく浸透させることができ、表面塗装により塩化ナトリウムの溶出を防止し、より長時間の白蟻忌避効果を実現することができる。
【００１３】
本発明方法により処理した木材は製材することにより防蟻が必要となる建物や家具の素材としての使用に好適であるが、相当の濃度の塩化ナトリウムを含有しているため、製材時若しくは成形時の切削工具への錆対策のため、使用の度に水洗いなどの脱塩処理を必ず行うことが望ましい。
【００１４】
【実施例】
１３０ｍｍ×２００ｍｍ×２，０００ｍｍの寸法の市販の枕木材（ニュージーランド製ラジエーターパイン材）を濃度１１．３％の食塩水に５日間浸漬することにより素材の内部奥深くまで食塩を浸透させ、浸漬後枕木材を食塩水から取出し、８日間屋内にて自然乾燥（風乾）した。浸漬前の木材の重量３．３００ｋｇに対し浸漬・乾燥後の木材の重量は３．４８５ｋｇであった。その後に一端を土中に埋設することにより戸外に６ヶ月間放置してサンプル１を得た。
【００１５】
食塩水の浸漬までは同様に処理し、その後、浸透性塗料としての枕木色塗料である特殊塗料（出願人会社である株式会社西川商事製の商品名ライトガード１４１００）に１分３０秒浸漬し、その後、一端を土中に埋設することにより戸外に６ヶ月間放置してサンプル２を得た。
【００１６】
比較例としてサンプル１と同一の枕木材を食塩浸漬はせずにまた塗装も行わずサンプル１及びサンプル２と同様に土中に埋設することにより戸外に６ヶ月間放置してサンプル３を得た。
【００１７】
以上のサンプル１〜３についての外観を観察し、白蟻の食害の有無及び外観（土付着の有無）を判断したところ、以下の表を得た。
2004230642.tif 000002
【００１８】
本発明の処理方法（サンプル１及び２）により白蟻の形跡を見つけることができず、また、塗装との併用により綺麗な外観を長期に亘り保持することができる。これに対し、食塩浸漬を行わないサンプル３の場合、６ヶ月という短い試験期間に係わらず既に白蟻の被害が始まっており、本発明による食塩含浸による白蟻忌避の優れた効果を証明するものであった。